Brevet FR2840911A1 — publié le 20031219

superieure a 3 N/cm. 284091 1 COMPOSITION SILICONE UTILE NOTAMMENT POUR LA REALISATION DE VERNIS ANTI-FRICTION, PROCEDE D' APPLICATION DE CE VERNIS SUR UN SUPPORT ET SUPPORT AINSI TRAITE Le domaine general de ['invention est celui des revetements ou vernis polymeres apses a conferer a des substrats, des proprietes antifriction. Plus precisement, ['invention concerne des compositions silicones utiles notamment pour la realisation de vernis applicables sur des supports, dont on o cherche a diminuer le coefficient de friction. Les supports concernes vent divers et peuvent etre notamment constitues: À par des substrats fibreux, tisses ou non, revetus d'au moins une couche de protection ou de renfort mecanique, a base de polymere d'enduction, du type elastomere silicone, par exemple; À par des substrats polymeres ou elastomeres, en particulier des films plastiques, comme par exemple: des rubans de transfert thermique utilisables notamment comme support d'encre dans des imprimantes a transfert thermique; ou des films d'emballage de protection. La presente invention vi se egalement l es procedes d' appli cation du o vernis anti-friction qu'elle concerne, sur differents supports. Enfin, ['invention a pour objet les supports revetus de tels vernis antifriction et, en particulier: À les toiles textiles revetues d'une couche d'elastomere sur laquelle est applique le vernis anti- friction, de telles toiles etant susceptibles d' etre utilisees pour la fabrication d'elements d'architecture textile, de tissue d'ameub lement ou de coussins de protection individuelle d' occupants de vehicules, denommes egalement "airbags"; À les rubans de transfert thermique, par exemple constitues par des films plastiques (e.g. en polyester) porteurs d'encre et utilisables dans des o imprimantes a transfert thermique; À les films d'emballage de protection À des pieces massives en elastomeres silicones. Ce probleme general a la base de ['invention est la mise au point d'un vernis silicone anti-friction. La reduction des coefficients de friction se pose avec une acuite particuliere pour des substrats enduits de revetements silicones elastomeres reticules. En effet, il est bien connu de lthomme de l'art que les couches d'enduction en silicone elastomere ont souvent un toucher 284091 1 - collant qui est penalisant pour de nombreuses applications, en particulier pour les airbags, qui vent des coussins gonflables de protection individuelle d'occupants de vehicules realises a partir d'une toile en fibre synthetique, par exemple en polyamide (Nylon), recouverte sur au moins l'une de ses faces s d'une couche d'un elastomere qui peut etre un elastomere silicone reticulable ou vulcanisable a froid par polyaddition (EVF-II), polycondensation (EVF-I), d'un elastomere silicone reticulable ou vulcanisable a chaud par polycondensation au peroxyde ou par polyaddition (EVC) ou d'un elastomere silicone visqueux reticulable ou vulcanisable par polyaddition du type LSR. l0 Cette recherche de faible coefficient de friction pour des revetements de supports souples -par exemple fibreux tisses ou non tisses- enduits ou non d'elastomere silicone, est egalement un souci dans d'autres applications comme par exemple, les tissue enduits d'elastomeres silicones utilisables notamment dans ['architecture textile ou dans les tissue d'ameublement, entre autres. Les enductions d'elastomeres silicones sur des supports textiles presentent de nombreux avantages lies aux caracteristiques intrinseques des silicones. Les composites realises presentent une bonne souplesse alliee a une bonne resistance mecanique; par ailleurs, a la difference des elastomeres o traditionnels, les silicones leur conferent entre autres une tenue thermique accrue et une forte longevite. Cette preoccupation du glissant superficael interesse egalement les revetements pour rubans a transfert thermique (e.g. en polyester) ou bien s encore les films d'emballage de protection (e.g. en polyethylene ou en polypropylene . Les rubans de transfert thermique vent utilisables dans des imprimantes a transfert thermique. Ces rubans de transfert thermique vent tres fins (quelques microns) et vent revetus, sur l'une de leurs faces, d'une couche d'encre (cires so ou relines) et sur l'autre de leurs faces, d'un revetement de protection. On utilise en general un revetement de protection tres fin d'epaisseur comprise entre 0,1 et 1 micrometre pour proteger la surface du film et ameliorer ['impact de la tete d'impression sans deformer le transfert de l'encre sur le support applique. Dans des imprimantes dont la vitesse d'impression est comprise entre 150 et 300 mm/s, il est tres important que la tete d'impression (plate ou en coin), lorsqu'elle frappe le revetement de protection du ruban, puisse glisser sur la c 284091 1 surface du revetement, a une temperature elevee comprise entre 100 et C. S 'agissant des films d' emballage de protection, on prevo it parfois de leur appliquer un sur-vernissage a base de silicone, afin de leur conferer des proprietes d'anti-adherence. Mais il convient que ce sur- vernissage possede un glissant au moins equivalent a celui du film plastique de depart (imprime ou non). Dans tous les cas cites ci-dessus a titre illustratif, les composites o souffrent d'un manque de glissant, qui peut etre associe aux proprietes mecaniques et superficielles (coefficient de friction trop eleve) des silicones. Dans le cas des applications textiles, cet inconvenient se manifeste dans la pratique par une faible mobilite des tissue enduits sur les tables de confection ce qui en penalise la productivite. Plus specifiquement dans le cas des airbags, c'est le deplolement du sac lors du declenchement de l'airbag qui peut etre freine de facon tres prejudiciable; Divers types de traitements vent envisageables pour pallier cette difficulte. Neanmoins le compromis glissant de surface/proprietes d'usage est tel qutun vernissage semble etre l'un des moyens les plus adaptes, a cette fin. La demande PCT WO-A-00/59992 decrit des compositions silicones utiles notamment pour la realisation de vernis applicables sur des supports, dont on cherche a diminuer le coefficient de friction. L'une de ces compositions comprend au moins un polyorganosiloxane A (POS) reticulable s par l'intermediaire de groupements fonctionnels de reticulation (GFR) par vole cationique et/ou radicalaire et un amorceur C choisi parmi les borates d' onium, caracteri see en ce qu'elle comporte en outre des molecules POS D substituees par des groupements fonctionnels secondaires (GFS) portes par de s atome s de s il i c ium et se le ctionnes p armi ceux comprenant au mo ins un so motif alcoxy et/ou epoxy et/ou carboxy, et eventuellement une charge (e.g. silice). 284091 1 I I 1 I 1 f POS A = CH3 Si-O Si-O Si O S CH3 7 CH3 CH3 CH3 POS D = (CH3)3Si--O CH3 2-Si'O-2 - Si(OEt)3-Si(CH3)3 > I ' B; Ces compositions peuvent comporter en outre des charges et en particulier des charges siliciques qui peuvent etre par exemple: des silices de combustion traitees a l'hexamethyldisilazanes ou a l'octamethylcyclotetrasiloxane (surface specifique jusquta environ o 300 m2/g), des silices fumees, des fibres synthetiques ou naturelles (polymeres) broyees, des carbonates de calcium, du talc, des argiles, des dioxydes de titane... De telles compositions vent utilisees comme vernis anti-friction pour revetements silicone RTV de tissue pour "air bag", pour des rubans a transfert s thermique ou pour des films d'emballage. De tels vernis restent perfectibles en termes de coefficient de glissement. En outre, ils necessitent la mise en uvre de silicones particuliers reticulables par vole cationique sous activation W. ce qui laisse une merge d'amelioration sur le plan economique et sur le plan de la simplification des o moyens mis en aeuvre. Le brevet WO 01/12895 revendique l'utilisation de charges plaquettaires dans les enductions pour reduire leur coeffcient de friction. Le 284091 1 s vernis est applique a raison d'au plus l5 g/m2. Les charges citees vent eventuelles. Wiles vent de deux types: renfor,cantes (maximum 3% p/p, de preference sans: silices precipitees ou fumees) et non-renfor,cantes. Les charges non-renfor,cantes laminaires peuvent etre entre autres: mica, talc, graphite, vermiculite, smectites, pyrophillite, quartz, zeolites, argiles... Une composition exemplifiee contient schematiquement: - 34 parties huile PDMS a, co-vinylee de viscosite 20 mPa.s, - 20 parties huile diMe ViMe siloxane titrant 2,5% Vi, - l l parties polyMethylHydrogenosiloxane, o - 35 parties talc, - catalyseur platine + regulateur. Le s quantites de charge s non-renforcante s util is ees vent tres imp ortante s, de l'ordre de 35-40% p/p. Une telle charge n'est pas sans perturber les qualites mecaniques et les proprietes d'usage des composites comportant ce vernis silicone selon l'art anterieur. Les meilleurs resultats obtenus en termes de coefficient de friction vent de 0,46 sur du verre avec une charge non- renforcante constituee par de l'aluminium trihydrate. Cela ne demande qu'a A,... etre ameore. o Il ressort de cet art anterieur que les vernis silicones connus vent perfectibles et que les charges citees comme pouvant entrer dans leur composition vent tres nombreuses et variees. En outre, ces charges vent presentes en quantites importantes, ce qui peut siaverer tres genant. Dans ces circonstances, l'un des objectifs essentials de la presente invention est de fournir un vernis silicone anti-friction pour supports divers, notamment supports textiles revetus d'elastomeres silicones, ce vernis ayant pour qualite d'etre economique, d'etre parfaitement ancre sur le support et en particulier sur la couche d'elastomere enduit, d'apporter le glissant de so surface recherche, et d'avoir une bonne resistance a la salissure ainsi qu'un aspect brillant. Un autre objectif essentiel de la presente invention est de fournir un vernis antiLriction applicable aisement sur divers types de substrats. Un autre objectif essentiel de ['invention est de fournir un vernis anti-friction reticulable, facile a mettre en oeuvre et economique. Un autre objectif essentiel de la presente invention est de fournir une composition silicone utile notamment pour la realisation de vernis anti 284091 1 - friction, cette composition se devant d'etre d'un cout de revient raisonnable et , s1mp e a preparer. Un autre objectif essentiel de ['invention est de fournir un vernis antifriction constitue par une composition silicone reticulable, apte a reduire s significativement le coefficient de friction de divers types de substrats enduits ou non. Un autre objectif de ['invention est de fournir un procede de vernissage simple et economique de differents supports formes, par exemple, par des substrats fibreux tisses ou non et eventuellement enduits, par o exemple, d'une couche d'elastomere silicone reticule, a ['aide d'un vernis anti-friction a base d'une composition silicone. Un autre objectif essentiel de ['invention est de fournir un composite comprenant un support eventuellement revetu d'au moins une couche d'elastomere et recouvert d'un vernis silicone tel que defini ci-dessus, s par exemple une toile enduite d'elastomere silicone reticule, a haut glissant de surface. Un autre objectif essentiel de ['invention est de proposer un support fbreux, par exemple un tissu, enduit d'un revetement elastomere reticule et dote d'un coefficient de friction statique (Ks) correspondent par exemple a o lteffort necessaire pour initier le deplacement d'une masse rectangulaire recouverte du tissu concerne sur un support plan en verre a une valeur Ks pour un depot D Ces objectifs, parmi d'autres, vent atteints par la presente invention qui concerne, en premier lieu, une composition silicone reticulable utile notamment comme vernis ayant en particulier des proprietes anti-friction, cette composition etant du type de celles comprenant, d'une part, au moins deux especes organosiliciees reactives (A), (B) entre elles en presence d'un catalyseur (C) pour permettre la reticulation, l'une au moins de ces deux o especes etant constituee par un polyorganosiloxane (PO S), et, d'autre part, au moins un composant particulaire (D), caracterisee en ce que ss le composant particulaire (D) est selectionne dans le groupe des poudres de (co)polyamides - de preference les (co) polyamides 6, 12 et 6/12- definis comme suit: particules de forme sensiblement arrondie et, 284091 1 diametre moyen de particules md compris entre 0,1 et 200 1lm, de preference entre 5 et 100 m et, plus preferentiellement encore entre 10 et m. Le vernis silicone selon ['invention est avantageux en ce qu'il permet de reduire tres fortement le coeffcient de friction et subsequemment de donner un toucher plus glissant, tout en ayant un aspect brillant et une tres bonne resistance a la salissure. Les qualites mecaniques et les proprietes d'usage des supports vernis au o moyen de la composition selon ['invention, ne vent pas affectees. En outre, cette composition de vernis est stable. Il est du merite des inventeurs d'avoir selectionne un composant particulaire specifique parmi toute la foule des charges particulaires communement citees comme constituents possibles de vernis silicones. En effet, il nietait nullement previsible que ce composant particulaire judicieusement selectionne puisse apporter tous les resultats avantageux , susvlses. Conformement a ['invention, la preference peut etre donnee a des poudres de (co)polyamide de masse volumique comprise entre 1 et 1,2 g/cm3. Suivant une caracteristique preferee de ['invention, le composant particulaire (D) est present a raison 0,1 a 20 % p/p par rapport a la masse totale de la composition de vernis. Cette quantite limitee traduit le fait que ce composant ne peut pas etre assimile a une charge influencant les qualites mecaniques et les proprietes d'usage du support vernis. Selon une variante avantageuse de ['invention, le vernis comporte en outre au moins un autre composant particulaire (E) selectionne dans le groupe des poudres de silice ayant un diametre moyen de particules 1>me voisin ou inferieur a 0,1,um et une surface specifique BET superieure a 50 m2/g, de preference comprise 50 et 400 m2/g, notamment entre 150 et 350 m2/g. Ce composant particulaire (E) est present a raison 0,001 a 5 % p/p par rapport a la masse totale de la composition. r La composition de vernis preferee est du type de celles reticulables par polyaddition et comprenant: (A) 100 parties en poids d'au moins un polyorganosiloxane (POS) presentant, par molecule, au moins deux groupes alcenyles, de s preference en C2-C6 lies au silicium; (B) 1 a 50 parties en poids d'au moins un polyorganosiloxane presentant, par molecule, au moins trots atomes d'hydrogene lies .. au S1. 1clum; (C) 0,001 a 1 partie en poids d'au moins un catalyseur, de preference o compose d'au moins un metal appartenant au groupe du platine; (D) 0,1 a 20 parties en poids d'au moins composant particulaire en (co)polyamide; (E) 0,001 a 5 parties en poids d'au moins composant particulaire . slllceux; s (F) 0 a 30 parties en poids d'au moins un promoteur d'adherence; (G) 0 a 1 partie en poids d'au moins un inhibiteur de reticulation; (H) 0 a 10 parties en poids d'au moins une resine polyorgano siloxane; (I) eventuellement au moins un additif fonctionnel pour conferer ,,. o c es propr1etes spec11ques. La viscosite du vernis liquide non reticule tel qu'il est applique sur le support est un parametre important de ['invention. Ainsi, la viscosite dynamique (mPa.s a 25 C) de la phase silicone du vernis constituee par les POS (A), (B), et eventuellement par les composants(H), voire (I) est telle que: de preference 300 so et plus preferentiellement encore entre 400 La viscosite dynamique a 25 C, de tous les polymeres silicones consideres dans le present expose, peut etre mesuree a ['aide d'un viscosimetre BROOKFIELD, selon la norme AFNOR NFT 76 102 de fevrier 1972. La viscosite dont il est question dans le present expose est la viscosite dynamique a 25 C, cite "Newtonienne", c'est-a-dire la viscosite dynamique qui est mesuree, de maniere connue en soi, a un gradient de vitesse de 284091 1 cisaillement suffisamment falble pour que la viscosite mesuree soit independante du gradient de vitesse. En entrant dans le detail sur la nature des differents constituents de la composition de vernis silicone selon ['invention, on precisera, s'agissant des POS A et des eventuelles resines (H) que ce sont, de preference, qu'il(s) presente(nt) des motifs siloxyle de formule: Wa Zb sio(4-(a+b))/2 ( l) o dans laquelle: - les symboles W. identiques ou differents, representent chacun un groupe alcenyle, de preference un alcenyle en C2-C6; - les symboles Z. identiques ou differents, representent chacun un groupe hydrocarbone monovalent non hydrolysable, exempt d'action defavorable sur l'activite du catalyseur, eventuellement halogene et, de preference choisi parmi les groupes alkyles ayant de 1 a 8 atomes de carbone inclus, ainsi que parmi les groupes aryles, - a est 1 ou 2, b est 0, 1 ou 2 et a + b est compris entre 1 et 3, - eventuellement au moins une partie des autres motifs vent des motifs o de formule moyenne: Zc sio(4-c)/2 (2) dans laquelle W a la meme signification que ci- dessus et c a une valeur comprise entre O et 3. Les POS (A) peuvent etre tres majoritairement formes de motifs de formule (1) ou peut contenir, en outre, des motifs de formule (2). De meme, ils peuvent presenter une structure lineaire. Leur degre de polymerisation est. de preference, compris entre 2 et 5 000. Z est generalement choisi parmi les radicaux methyle, ethyle et phenyle, so 60 % molaire au moins des radicaux Z etant des radicaux methyle. Des exemples de motifs siloxyle de formule (1) vent le motif vinyldimethylsiloxane, le motif vinylphenylmethylsiloxane et le motif vinylsiloxane. Des exemples de motifs siloxyle de formule (2) vent les motifs SiO4/2, dimethylsiloxane, methylphenylsiloxane, diphenylsiloxane, methylsiloxane et phenylsiloxane. 284091 1 Des exemples de POS (A) vent les dimethylpolysiloxanes a extremites dimethylvinylsilyle, les copolymeres methylvinyldimethylpolysiloxanes a extremites trimethylsilyle, les copolymeres methylvinyldimethylpolysiloxanes a extremites dimethylvinylsilyle, les s methylvinylpolysiloxanes cycliques. La viscosite dynamique d de ce POS (A) est comprise entre 0,01 et 500 Pals, de preference entre 0,01 et 300 Pals. o De preference, le POS (A) comprend au moins 98 % de motifs siloxyle D: R2SiO2/2 avec R repondant a la meme definition que Z. ce pourcentage correspondent a un nombre de motifs pour 100 atomes de silicium. De preference, les motifs alcenyles W vent des vinyles portes par des motifs siloxyles D et eventuellement M et/ou T. En ce qui concerne les POS (B), les preferes vent choisis parmi ceux comprenant des motifs siloxyle de formule: Hd Le SiO(4 (d+e))/2 (3) dans laquelle: - les symboles L, identiques ou differents, representent chacun un groupe hydrocarbone monovalent non hydrolysable, exempt d' action defavorable sur l'activite du catalyseur, eventuellement halogene et, s de preference choisi parmi les groupes alkyles ayant de 1 a 8 atomes de carbone inclus, ainsi que parmi les groupes aryles, - d est 1 ou 2, e est 0, 1 ou 2 et d + e a une valeur comprise entre 1 et3; - eventuellement, au moins une partie des autres motifs etant des motifs de formule moyenne: LgSiO(4g)/2 (4) dans laquelle L a la meme signifcation que ci-dessus et g a une valeur comprise entre O et 3. 3 5 A titre d' exemple de PO S (B), on peut citer le poly(dimethyls iloxane) (methylhydrogenosiloxy) a, c dimethylhydrogenosiloxane. i 284091 1 Les POS (B) peuvent etre uniquement formes de motifs de formule (1) ou comporte en plus des motifs de formule (2). Les POS (B) peuvent presenter une structure lineaire, ramifiee, cyclique ou en reseau. Le degre de polymerisation est superieur ou egal a 2. Plus generalement, il est inferieur a 100. La viscosite dynamique d de ce POS (B) est comprise entre 5 et 1000 mPa.s, de preference entre 10 et 500 mPa.s. Le groupe L a la meme signification que le groupe Z ci-dessus. Des exemples de motifs de formule (1) sont: H(CH3)2SiO/2, o HCH3SiO2/2, H(C6H5)siO2/2 Les exemples de motifs de formule (2) vent les memes que ceux donnes plus haut pour les motifs de formule (2). Des exemples de POS (B) sont: - les dimethylpolysiloxanes a extremites hydrogenodimethylsilyle, - les copolymeres a motifs (dimethyl)(hydrogenomethyl)polysiloxanes a extremites trimethylsilyle, - les copolymeres a motifs dimethyl-hydrogenomethylpolysiloxanes a extremites hydrogenodimethylsilyle, - les hydrogenomethylpolysiloxanes a extremites trimethylsilyle, o - les hydrogenomethylpolysiloxanes cycliques, - les resines hydrogenosiloxaniques comportant des motifs siloxyles M: R3SiO/2, Q: siO4/2 et/ou T: RSiO3/2, eventuellement D: -R2SiO2/2, avec R = H ou repondant a la meme definition que L. Comme autres exemples de groupes hydrocarbones Z ou L, monovalents susceptibles d'etre presents dans les POS (A) / (B) susvises, on peut citer: le methyle, l'ethyle; le n-propyle; l'i-propyle;le n-butyle; i-butyle; t-butyle; chloromethyle; dichloromethyle; oc-chloroethyle; oc, Q-dichloroethyle; fluoromethyle; difluoromethyle; a, p-difluoroethyle; o trifluoro-3,3,3-propyle; trifluoro cyclopropyle; trifluoro-4,4,4 butyle; hexafluoro-3,3,5,5,5,5 pentyle; p-cyanoethyle, y-cyanopropyle; phenyle; p-chlorophenyle; m- chlorophenyle; dichloro-3,5-phenyle; trichlorophenyle; tetrachlorophenyle; o-, p- ou m-tolyle; a, oc, o: trifluorotolyle; xylyles comme dimethyle-2, 3 phenyle; ss dimethyle-3,4-phenyle. Ces groupements peuvent etre eventuellement halogenes, ou bien encore etre choisis parmi les radicaux cyanoalkyles. - Les halogenes vent par exemple le fluor, le chlore, le brome et l'iode, de preference le chlore ou le fluor. Les POS (A) / (B) peuvent etre constitues de melanges de differentes huiles . slllcone. Ces POS (A) / (B) peuvent etre: À des RTV tels que definis ci-dessus et dans les brevets US-B- 3,220,972; 3,284,406; 3,436,366; 3,697,473; 4,340,709; À des LSR tels que definis ci-dessus; o À ou des EVC tels que definis ci-dessus. De preference, groupements alcenyle W des POS (A) et/ou des eventuelles resines POS (H) vent des groupements vinyle Vi, portes par des motifs siloxyle D eventuellement M et/ou T. Conformement a ['invention, il est parfaitement envisageable de mettre en oeuvre un melange de differents POS (A) et differents POS (B), tels que definis ci-dessus (lineaires etlou cycliques). o S'agissant des eventuelles resines POS (H), on preferera les selectionner parmi celles, comportant au moins un reste alcenyle dans leur structure et presentant une teneur ponderale en groupe(s) alcenyle(s) comprise entre 0,1 et 20 % en poids et, de preference, entre 0,2 et 10 % en poids. Ces resines vent des oligomeres ou polymeres organopolysiloxanes ramifies bien connus et disponibles dans le commerce. Wiles se presentent sous la forme de solutions, de preference siloxaniques. Wiles presentent, dans leur structure, au moins deux motifs differents choisis parmi ceux de formule R'3SiOo 5 (motif M), R'2SiO (motif D), R'SiO1 5 (motif T) et SiO2 o (motif Q), l'un au moins de ces motifs etant un motif T ou Q. Les radicaux R' vent identiques ou differents et vent choisis parmi les radicaux alkyles lineaires ou ramifies en C1 - C6, les radicaux alcenyles en C2 - C4 phenyle, trifluoro- 3,3,3 propyle. On peut citer par exemple: comme radicaux R' alkyles, les radicaux methyle, ethyle, isopropyle, tertiobutyle et n-hexyle, et comme radicaux R alcenyles, les radicaux vinyles. On doit comprendre que dans les resines POS (H) du type precise, une partie des radicaux R' vent des radicaux alcenyles. - Comme exemples d'oligomeres ou de polymeres organopolysiloxanes ramifies, on peut citer les resines MQ, les resines MDQ, les resines TD et les resines MDT, les fonctions alcenyles pouvant etre portees par les motifs M, D et/ou T. Comme exemple de resines qui conviennent particulierement bien, on peut citer les resines MDQ ou MQ vinylees ayant une teneur ponderale en groupes vinyle comprise entre 0,2 et 10 % en poids, ces groupes vinyle etant portes par les motifs M et/ou D. Cette resine de structure est avantageusement presente dans une concentration comprise entre 10 et 70 % en poids par rapport a ['ensemble o des constituents de la composition, de preference entre 30 et 60 % en poids et, plus preferentiellement encore, entre 40 et 60 % en poids. La reaction de polyaddition propre au mecanisme de reticulation du vernis selon ['invention est bien connue par l'homme du metier. On peut s d'ailleurs utiliser un catalyseur dans cette reaction. Ce catalyseur peut notamment etre choisi parmi les composes du platine et du rhodium. On peut, en particulier, utiliser les complexes du platine et d'un produit organique decrit dans les brevets US-A-3 159 601, US-A-3 159 602, US-A-3 220 972 et les brevets europeens EP-A-0 057 459, EP-A-0 188 978 et EP-A-0 190 530, o les compl exe s du p latine et d' organo sil oxane s vinyl e s decrits dans le s brevets US-A-3 419 593, US-A-3 715 334, US-A- 3 377 432 et US-A-3 814 730. Le catalyseur generalement prefere est le platine. Dans ce cas, la quantite ponderale de catalyseur (C), calculee en poids de platine-metal, est generalement comprise entre 2 et 400 ppm, de preference entre 5 et 100 ppm bases sur le poids total des POS (A & A'), (B &B'). Les inhibiteurs de la reaction d'addition (G), vent choisis parmi les composes suivants: - polyorganosiloxanes, avantageusement cycliques et substitues par au so moins un alcenyle, le tetramethylvinyltetrasiloxane etant particulierement prefere, - la pyridine, - les phosphines et les phosphites organiques, - les amides insatures, ss - les maleates alkyles, - et les alcools acetyleniques. - 284091 1 Ces alcools acetyleniques, (Cf. FR-B-1 528 464 et FR-A-2 372 874), qui font partie des bloqueurs thermiques de reaction d'hydrosilylation preferes, ont pour formule: R - (R') C (OH) - C - CH formule dans laquelle: - R est un radical alkyle lineaire ou ramifie, ou un radical phenyle; - R' est H ou un radical alkyle lineaire ou ramifie, ou un radical phenyle; - les radicaux R. R' et l'atome de carbone situe en o de la triple liaison pouvant eventuellement former un cycle; o - le nombre total d'atomes de carbone contenu dans R et R' etant d'au moins 5, de preference de 9 a 20. Lesdits alcools sont, de preference, choisis parmi ceux presentant un point d'ebullition superieur a 250 C. On peut citer a titre d'exemples: l'ethynyl- 1-cyclohexanol 1; - le methyl-3 dodecyne- 1 ol-3; - le trimethyl-3,7, 1 1 dodecyne- 1 ol-3; - le diphenyl-1,1 propyne-2 of-1; l'ethyl-3 ethyl-6 nonyne- 1 ol-3; - le methyl-3 pentadecyne-1 ol-3. Ces alcools ot-acetyleniques vent des produits du commerce. Un tel ralentisseur (I.1) est present a raison de 3 000 ppm au maximum, de preference a raison de 100 a 2000 ppm par rapport au poids total des organopolysiloxanes (A) et (B). Le promoteur d'adherence (F) peut par exemple comprendre: (F. 1) au moins un organosilane alcoxyle repondant a la formule generale suivante: R R C '(A)X\ 5! 1 '(oR5 (I.2.1) R3 dans laquelle: 284091 1 R1, R2, R3 vent des radicaux hydrogenes ou hydrocarbones identiques ou differents entre eux et representant l'hydrogene, un alkyle lineaire ramifie en C1 - C4 ou un phenyle eventuellement substitue par au moins un alkyle en C1-C3; s - A est un alkylene lineaire ou ramifie en C1 - C4; - Gest un lien valenciel; - R4 et R5 vent des radicaux identiques ou differents et representent un alkyle en C1 - C4 lineaire ou ramifie; x'=Oou 1; o - x=Oa2; ledit compose (F. 1) etant de preference du vinyltrimethoxysilane (VTMS) ou le methacryloxypropyletrimethoxysilane; (F.2) au moins un compose organosilicie comprenant au moins un radical epoxy, ledit compose (F.2) etant de preference du 3 s Glycidoxypropyltimethoxysilane (GLYMO); (F.3) au moins un chelate de metal M et/ou un alcoxyde metallique de formule generale M ( J)n, avec n = valence de M et J = alkyle lineaire ou ramifie en C1 - Cg, M etant choisi dans le groupe forme par: Ti, Zr, Ge, Li, Mn, Fe, Al, Mg, ledit compose (F.3) etant de preference du titanate de tert.butyle. Les proportions des (F.1), (F.2) et (F.3), exprimee en % en poids par rapport au total des trots, vent de preference les suivantes: (F-1)2 10, (F.2)2 10, (F3) Par ailleurs, ce promoteur d'adherence (F) est de preference present a so raison de 0,1 a 10 %, de preference 0,5 a 5 % et plus preferentiellement encore 1 a 2,5 % en poids par rapport a ['ensemble des constituents de la preparation. Le composant particulaire (E) est choisi parmi les silices collodales, les ss poudres de silice de combustion et de precipitation ou leur melange. - 284091 1 Ces poudres presentent une taille moyenne de particule generalement inferieure a 0,1,um et une surface specifique BET superieure a 50 m2/g, de preference comprise entre 100 et 300 m2/g. Ces charges peuvent avantageusement etre traitees par un agent de compatibilisation tel que par exemple l'hexamethyldisilazane. Sur le plan ponderal on prefere mettre en ocuvre une quantite de ce composant de 0,001 a 5 parties, de preference entre 1 et 5 parties. C onc ernant le s additi fs fonctionnel s (I) susc eptib l es d' etre mi s en o oeuvre, il peut stagir de produits couvrants tels que par exemple des pigments/colorants (I.1), des stabilisants (I.2) ou des charges (I.3). Quand les preparations utilisees dans le procede selon ['invention comprennent une charge (I.3), elle est de preference minerale. Wile peut etre constituee par des produits choisis parmi les matieres siliceuses (ou non) . Les charges siliceuses telles que des terres de diatomees ou du quartz broye, peuvent ainsi etre employees. Par ailleurs des exemples de charges non siliceuses utilisables seules ou en melange vent le noir de carbone, le dioxyde de titane, l'oxyde d' aluminium, l' alumine hydratee, la vermiculite expansee, le zircone, un o zirconate, la vermiculite non expansee, le carbonate de calcium, l'oxyde de zinc, le mica, le talc, l'oxyde de fer, le sulfate de baryum et la chaux eteinte. Ces charges ont une granulometrie generalement comprise entre 0,01 et 300 m et une surface BET inferieure a 100 mVg. Dans le procede selon ['invention, on peut avantageusement utiliser un systeme bicomposant precurseur des preparations. La composition de vernis selon ['invention. peut etre par exemple appliquee sur un support par tout moyen d'impregnation approprie (par so exemple foulardage), et eventuellement tout moyen d'enduction approprie (par exemple racle ou cylindre). La reticulation de la composition silicone liquide de vernis appliquee sur le support a revetir, est generalement activee par exemple en chauffant le support impregne, voire revetu, a une temperature comprise entre 50 et C, en tenant bien evidemment compte de la resistance maximale du support a la chaleur. 284091 1 Compte tenu de sa facilite d'obtention de son faible cout et de ses proprietes anti-friction, le vernis silicone selon ['invention est susceptible d'avoir des debouches dans de nombreux domaines d'application et en particulier dans le domaine du revetement des supports avec une ame fibreuse tissee ou non. Selon un autre de ses aspects, un procede de vernissage caracterise en ce que l'on applique la composition telle que definie ci-dessus, a titre de vernis anti-friction, sur un support eventuellement revetu d'au moins une o couche d'elastomere silicone. De preference, ce procede consiste essentiellement: - a enduire le support a ['aide de la composition telle que definie ci-dessus, - a faire reticuler la couche de vernis, eventuellement en activant thermiquement la reticulation - et eventuellement a renouveler au moins une fois les etapes ci-dessus. o Suivant une disposition avantageuse de ['invention, la composition du vernis est appliquee sur le support selon un taux d'induction inferieur ou egal a 25 g/m2, de preference compris entre 5 et 20 g/m2. Les moyens d' application de la couche de vernis non reti cule sur le support vent du type de ceux connus et appropries a cette fin (par exemple racle, cylindre d'enduction ou pulverisation). Il en va de meme en ce qui concerne les moyens d'activation, par exemple thermique ou rayonnement I.R. so D'autres details seront donnes a cet egard dans les exemples qui suivent. La presente invention concerne egalement le support vernis (ou composite) dote de proprietes anti-frictions et de toucher glissant, susceptible d'etre obtenu par le pro cede tel que vise supra. Ce composite est caracterise s en ce qu'il comprend: - un support, - eventuellement un revetement solidaire d'au moins l'une des faces du support et constitue d'au moins une couche d'elastomere silicone, 284091 1 - au mo ins une couche de vernis a base de la composition tel le que definie ci-dessus. Le revetement silicone est facultatif car non indispensable lorsque le support est lui-meme silicone. De preference, le support est un support souple, de preference choisi dans le groupe comprenant: - les textiles, - les supports fibreux non tisses, o - les films polymeres, en particulier polyester, polyamide Dans une forme de realisation avantageuse, ce support vernis - de preference textile- est revetu sur au moins une de ses faces d'au moins une couche d' elastomere silicone reticulable ou au mo ins partiel lement reticule de ,.... preerence cno1s1 parm1: - les silicones RTV polyaddition ou polycondensation, - et/ou les silicones EVC au peroxyde, - et/ou les silicones LSR polyaddition. Le vernis anti-friction obtenu a partir de la composition, telle que definie supra, est applique sur la (ou les) couche(s) (superieure(s)) d'elastomere . S1..lCOne. Les expressions RTV, LSR, EVC vent bien connues de l'homme du metier: RTV est l'abreviation de "Room Temperature Vulcanising"; LSR est l'abreviation de "Liquid Silicone Rubber"; EVC est l'abreviation de: "Elastomere Vulcanisable a Chaud". En pratique, ['invention vise plus precisement les supports (par exemple textiles tels que ceux utilises pour la fabrication "d'airbags") revetus sur l'une et/ou l'autre de leurs faces d'une couche d'elastomere silicone reticule RTV, EVC ou LSR, elle-meme enduite d'un revetement de vernis silicone anti so friction tel que defini ci-dessus. Le probleme de l'apport de proprietes anti-friction est particulierement aigu s'agissant de ces enductions elastomeres silicones reticulees puisque comme cela a deja ete indique ci-dessus, ces derrieres ont pour caracteristique d'avoir un toucher collant. Les polyorganosiloxanes, constituents principaux des couches collantes d'elastomeres reticules sur lesquelles le vernis selon ['invention peut etre applique, peuvent etre lineaires, ramifies ou reticules, et comporter des radicaux hydrocarbones et/ou des groupements reactifs comme par exemple des groupes hydroxyles, des groupements hydrolysables, des groupements o alkenyles et des atomes d'hydrogene. A noter que les compositions polyorganosiloxanes vent amplement decrites dans la litterature et notamment 284091 1 dans l'ouvrage de Walter NOLL: "Chemistry and Technology of Silicones", Academic Press, 1968, 2eme edition, pages 386 a 409. s Plus precisement, ces polyorganosiloxanes vernissables vent constitues de motifs siloxyles de formule generale: n I SiO4 -n (I') et/ou de motifs siloxyles de formule: Z x, R y, SiO4 x y (II') formules dans lesquelles les divers symboles ont la signification suivante: - les symboles R , identiques ou differents, representent chacun un groupement de nature hydrocarbonee non hydrolysable, ce radical o pouvant etre: * un radical alkyle, halogenoalkyle ayant de 1 a 5 atomes de carbone et comportant de 1 a 6 atomes de chlore et/ou de fluor, * des radicaux cycloalkyles et halogenocycloalkyles ayant de 3 a 8 atomes de carbone et contenant de 1 a 4 atomes de chlore et/ou de s fluor, * des radicaux aryles, alkylaryles et halogenoaryles ayant de 6 a 8 atomes de carbone et contenant de 1 a 4 atomes de chlore etlou de fluor, * des radicaux cyanoalkyles ayant de 3 a 4 atomes de carbone; so - les symboles Z , identiques ou differents, representent chacun un atome d'hydrogene, un groupement alkenyle en C2-C6, un groupement hydroxyle, un atome hydrolysable, un groupement hydrolysable; - n = un nombre entier egal a 0, 1, 2 ou 3; - x = un nombre entier egal a 0, 1, 2 ou 3; ss - y = un nombre entier egal a 0, 1, ou 2; - la somme x + y est comprise entre 1 et 3. A titre illustratif, on peut citer parmi les radicaux organiques R directement lies aux atomes de silicium: les groupes methyle; ethyle; propyle; isopropyle; butyle; isobutyle; n-pentyle; t-butyle; chloromethyle ; dichloromethyle; a-chloroethyle; a,,0-dichloroethyle; fluoromethyle; r difluoromethyle; oc,,6-difluoroethyle; trifluoro-3,3,3 propyle; trifluoro cyclopropyle; trifluoro-4,4,4 butyle; hexafluoro-3,3,4,4,5,5 pentyle;,3- cyanoethyle; -cyanopropyle; phenyle: p-chlorophenyle; m-chlorophenyle dichloro-3,5 phenyle; trichlorophenyle; tetrachlorophenyle; o-, p- ou m tolyle; oc,or,oc-trifluorotolyle; xylyle comme dimethyl-2,3 phenyle, dimethyl- 3,4 phenyle. Preferentiellement, les radicaux organiques R lies aux atomes de silicium vent des radicaux methyle, phenyle, ces radicaux pouvant etre eventuellement halogenes ou bien encore des radicaux cyanoalkyle. o Les symboles Z peuvent etre des atomes d'hydrogene, des atomes hydrolysables tels que des atomes d'halogene, en particulier des atomes de chlore, des groupements vinyles, hydroxyles ou des groupements hydrolysables tels que par exemple: amino, amido, aminoxy, oxime, alkoxy, alkenyloxy, acyloxy. s La nature du polyorganosiloxane et done les rapports entre les motifs siloxyles (I') et (II") et la repartition de ceux-ci est. comme on le salt, choisie en fonction du traitement de reticulation qui sera effectue sur la composition durcissable (ou vulcanisable) en vue de sa transformation en elastomere. o Il est possible d'utiliser une grande variete de compositions monocomposantes ou bicomposantes reticulant par des reactions de polyaddition ou de polycondensation, en presence d'un catalyseur metallique et eventuellement d'une amine et d'un agent de reticulation. Les compositions polyorganosiloxanes bicomposantes ou mono s composantes reticulant a temperature ambiante (RTV) ou a la chaleur (EVC) par des reactions de polyaddition, essentiellement par reaction de groupements hydrogeno-silyles sur des groupements alkenylsilyles, en presence generalement d'un catalyseur metallique, de preference au platine, vent decrites par exemple dans les brevets US-A-3 220 972, 3 284 406, o 3 436 366, 3 697 473 et 4 340 709. Les polyorganosiloxanes entrant dans ces compositions vent en general constitues par des couples a base diune part d'un polysiloxane lineaire, ramifie ou reticule constitue de motifs (II) dans lesquels le reste Z represente un groupement alkenyle en C2 - C6 et ou x est au moins egal a l, eventuellement associes a des motifs (I'), et d'autre part d'un hydrogenopolysiloxane lineaire, ramifie ou reticule constitue de motifs (II') dans lesquels le reste Z represente alors un atome d'hydrogene et ou x est au moins egal a l, eventuellement associes a des motifs (I'). Les compositions polyorganosiloxanes bicomposantes ou monocomposantes reticulant a temperature ambiante (RTV) par des reactions o de polycondensation sous ['action de l'humidite, en presence generalement d'un catalyseur metallique, par exemple un compose de l'etain vent decrites par exemple pour les compositions monocomposantes dans les brevets US-A-3 065 194, 3 542 901, 3 779 986, 4 417 042, et dans le brevet FR-A-2 638 752, et pour les compositions bicomposantes dans les brevets US-A-3 678 002, 3 888 815, 3 933 729 et 4 064 096. Les polyorganosiloxanes entrant dans ces compositions vent en general des polysiloxanes lineaires, ramifies ou reticules constitues de motifs (II') dans lesquels le reste Z est un groupement hydroxyle ou un atome ou groupement hydrolysable et ou x est au moins egal a 1, avec la possibilite d'avoir au moins un reste Z qui est egal a un groupement hydroxyle ou a un atome ou a un group ement hydrolysab le et au mo ins un reste Z qui e st egal a un o groupement alkenyle quand x est egal a 2 ou 3, lesdits motifs (II') etant eventuellement associes a des motifs (I'). De pareilles compositions peuvent contenir en outre un agent de reticulation qui est notamment un silane portent au moins trots groupements hydrolysables comme par exemple un silicate, un alkyltrialkoxysilane ou un aminoalkyltrialkoxysilane. * Ces compositions polyorganosiloxanes RTV qui reticulent par des reactions de polyaddition ou de polycondensation, presentent avantageusement une viscosite a 25 C au plus egale a 100 000 mPa.s et, de preference, comprise entre 10 et 50 000 mPa.s. Il est possible de mettre en oeuvre des compositions RTV reticulant o a temperature ambiante par des reactions de polyaddition ou de polycondensation, ayant une viscosite a 25 C superieure a 100 000 mPa.s, comme celle se situant dans l'intervalle allant d'une valeur superieure a 000 mPa.s a 300 000 mPa.s; cette modalite est recommandee lorsque l' on souhaite preparer des compositions durcissables chargees dans lesquell es la (ou les) charge(s) utilisee(s) a (ont) tendance a se separer par sedimentation. Il est egalement possible de mettre en oeuvre, des compositions reticulant a la chaleur par des reactions de polyaddition et plus precisement de compositions cites de type EVC de polyaddition, ayant une viscosite a so 25 C au moins egale a 500 000 mPa.s et, de preference comprise entre 1 million de mPa.s et 10 millions de mPa.s et meme davantage. Il peut aussi s'agir de compositions durcissables a temperature elevee sous ['action de peroxydes organiques tels que le peroxyde de dichloro-2, 4 benzoyle, le peroxyde de benzoyle, le perbenzoate de t-butyle, le peroxyde de cumyle, le peroxyde de di-t-butyle. Le polyorganosiloxane ou gomme entrant dans de telles compositions (denommees simplement de type EVC) est alors constitue essentiellement de motifs siloxyles (I'), eventuellement associes a des motifs (II') dans lesquels le reste Z represente un groupement alkenyle en C2 - C6 et ou x est egal a 1. De tels EVC vent par o exemple decrits dans les brevets US-A-3 142 655, 3 821 140, 3 836 489 et 3 839 266). Ces compositions presentent avantageusement une viscosite a 284091 1 C au moins egale a l million de mPa.s et, de preference, comprise entre 2 millions et l0 millions de mPa.s et meme davantage. D'autres compositions polyorganosiloxanes vernissables par la composition de vernis silicone selon ['invention vent celles, s monocomposantes ou bicomposantes, reticulant a la chaleur par des reactions de polyaddition, appelees compositions LSR. Ces compositions repondent aux definitions donnees ci-avant a propos des compositions preferees appelees RTV, sauf en ce qui concerne leur viscosite qui se situe cette fois dans l'intervalle allant d'une valeur superieure a 100 000 mPa.s a 500 000 o mPa.s. Sans que cela ne soit limitatif, les revetements silicones elastomeres sur lesquels le vernis selon ['invention peut etre applique pour diminuer leur coefficient de friction, vent plus specialement des revetements obtenus a partir de compositions elastomeres silicones vulcanisables a froid RTV, en particulier de type bicomposant (RTV 2), par polyaddition. Outre les supports textiles revetus de silicone, le vernis anti-friction selon ['invention peut etre applique: sur des films plastiques (e.g. en polyester) que vent les rubans de transfert thermique pour les imprimantes de meme nom, ou sur des f lms plastiques d'emballage de protection (e.g. en polyethylene ou en polypropylene). Dans toutes les applications, le vernis antitriction selon ['invention va promouvoir le glissement d'au moins l'une des faces du flm plastique, cette face pouvant etre revetue d'au moins une couche silicone. La presente invention vise enEm tout article manufacture comportant du composite tel que defini supra. Les exemples presentes demontrent la performance du vernis selon ['invention et ses avantages par rapport a l'art anterieur. EXEMPLES: I /Preparation des composites Un tissu polyester de 200g/m2 est prealablement enduit d'une couche d'elastomere silicone obtenu comme decrit ci-dessous. 284091 1 Dans un melangeur a bras de 100 l on introduit 40 kg d'une huile de silicone a, co divinylee de viscosite 1,5 Pals qui titre 0,1 meq de vinyle (Vi) par gramme dthuile, 0,24 kg d'eau potable et 0,24 kg dthexamethyldisilazane. Apres homogeneisation on rajoute par portions en a peu pres 2 heures 13,9 kg d'une silice de combustion caracterisee par sa surface specifique de m /g. Apres environ 1 heure de melangeage, on rajoute en a peu pres 1 heure 2,27 kg d'hexamethyldisilazane. 2 heures plus tard on commence une phase de chauffage au cours de laquelle le melange est place sous courant d'azote (30 m3/h); le chauffage continue jusqu'a atteindre environ 140 C, o temperature palier qui est maintenue pendant 2 heures afin d'evacuer les matieres volatiles de la composition. La suspension est alors laissee a refroidir. Partant de cette suspension on formule une partie A et une partie B dans des reacteurs appropries. LapartieA contient: - 320 g de la suspension - 111 g d'une huile a, divinylee de viscosite 100 Pals qui titre 0,03 meq Vi par gramme d'huile 35 g de quartz broye de granulometrie moyenne (dSO) proche de 2,5,um - 12 g d'une huile polyhydrogeno de viscosite 0,3 Pals qui titre 1,6 meq SiH par gramme d'huile - 12 g d'une huile a, dihydrogeno qui titre 1,9 meq SiH par gramme d'huile - 5 g de trimethoxysilane de methacryloxypropyle - 5 g de trimethoxysilane de glycidoxypropyle - 0,7 g d'ethynylcyclohexanol La partie B contient: - 480 g de la suspension - 20 g d'orthotitanate de butyle - 1,1 g d'un catalyseur de g dose a 10% de platine Les parties A et B vent melangees dans le rapport de 100 a 10 et, apres debullage, servent a l'enduction du support textile susvise. Cette enduction est ensuite thermiquement reticulee. 284091 1 Un vernis est alors depose au moyen d'une barre de Meyer; dans ces conditions, la quantite deposee est de l'ordre de 15-20 g/m2. L'ensemble est ensuite porte dans une etuve pour provoquer le sechage et la reticulation du vernis. II /Mesure du coefficient de alissement Le composite est place sur une plaque de verre; on le charge par une masse o parallelepipedique de surface 40 cm2 pesant m=200 g. On mesure alors la force F necessaire au deplacement de cet equipage; la mesure est pratiquee a une vitesse de deplacement de 150 mm/me. Le coefficient de frottement adimensionnel s'exprime par le rapport de cette force au poids applique. s K=F/mg Cette mesure est completee par la sensation ressentie au toucher du composite. III /Aspect visuel On note si le vernis confere un aspect brillant ou mat. IV /Resistance a la salissure On depose du noir de fumee sur le revetement vernis et on note dans une echelle de 0 a 5 l' aptitude de ce support a etre plus ou moins facilement nettoye: so 0 = reste noir; 5 = quelques traces noires subsistent EXEMPLE COMP 1: Vernis 1 Dans un reacteur a temperature ambiante, on melange progressivement, dans les proportions indiquees ci-apres (parties en poids): - 38,5 parties de PolyDiMethylSiloxane (PDMS) oc,-diMeVi de viscosite mPa.s 284091 1 - 22,5 parties de PDMS contenant env. 2,5 % de Vi sous forme de groupes DVi - 39 parties de talc - 13 parties de polymethylhydrogenosiloxane de viscosite 20 mPa.s s - 0,052 parties d'ethynylcyclohexanol - 0,05 parties de catalyseur platine de g - 100 parties de toluene EXEMPLE COMP 2: Vernis 2 Dans un reacteur a temperature ambiante, on melange progressivement, dans les proportions indiquees ci-apres (parties en poids): - 85 parties de PDMS contenant env. 2,5 % de Vi sous forme de groupes DVi - 15 parties de PDMS oc,-diMeVi de viscosite 600 mPa.s - 20 parties de PDMS a, diMeVi de viscosite 100 Pals - 0,052 parties d'ethynylcyclohexanol - 10 parties de methacryloxypropyltrimethooxysilane - 15 parties de polymethylhydrogenosiloxane de viscosite 20 mPa.s - 0,1 parties de catalyseur platine de g EXEMPLE 3: Vernis 3 A la formulation du vernis 2; on rajoute: - 5 parties d'Orgasol 2002 ES3 (poudre de PA 12 de diametre moyen 3o nm) EXEMPLE 4: Vernis 4 A la formulation du vernis 3; on rajoute: - 1,5 parties de silice R8 12 de DEGUSSA (silice Aerosil() hydrophobee de 260 m2/g) 284091 1 Resultats TABLEAU 1 Aspect K Toucher Salissure Non verni > 10 0 Exemple COMP 1 mat 0,5 doux 1 Vernis 1 Exemple COMP 2 brillant > 8 happant 3 Vernis 2 Exemple 3 satine 0,45 glissant 5 Vernis 3 Exemple 4 Vernis 4 satine 0,35 glissant, doux 5 Commentaires o Les resultats presentes montrent: - un coefficient de frottement tres fortement reduit par le vernissage - un coefficient de frottement encore ameliore par la presence de charges - un toucher plus glissant en correlation avec le coefficient de frottement - la conservation d'un aspect brillant dans le cas d'utilisation d'Orgasol - une bien meilleure resistance a la salissure dans le cas des vernis 2 a 4. Outre son impact sur le glissant de surface voire la reflectivite, la presence de silice offre une stabilisation supplementaire des suspensions vis a vis des phenomenes de decantation; elle permet aussi une certaine regulation de la viscosite de la formulation du vernis. - 284091 1 REVENDICATIONS 1- Composition silicone reticulable utile notamment comme vernis ayant en particulier des proprietes anti-friction, cette composition etant du type de celles comprenant, d'une part, au moins deux especes organosiliciees reactives (A), (B) entre elles en presence d'un catalyseur (C) pour permettre la reticulation, l'une au moins de ces deux especes etant constituee par un polyorganosiloxane (POS), et, d'autre part, au moins un composant particulaire (D), caracterisee en ce que: le composant particulaire (D) est selectionne dans le groupe des poudres de (co) polyamides - de preference les (co) polyamides 6, 12 et 6/12- definis comme suit: particules de forme sensiblement arrondie et, diametre moyen de particules 1>md compris entre 0,1 et 200 am, de preference entre 5 et 100 gm et, plus preferentiellement encore entre 10 et m. 2- Composition selon la revendication 1, caracterisee en ce que le composant particulaire (D) est present a raison 0,1 a 20 % p/p par rapport a la masse totale de la composition. 3- Composition selon la revendication 1 ou 2, caracterisee en ce qu'elle comporte en outre au moins un autre composant particulaire (E) selectionne dans le groupe des poudres de silice ayant un diametre moyen de particules qymd voisin ou inferieur a 0,1 m et une surface specifique BET superieure a m2/g, de preference comprise 50 et 400 m2/g, notamment entre 150 et 350 m2/g. 4- Composition selon l'une quelconque des revendications 1 a 3, caracterisee en ce que le composant particulaire (E) est present a raison 0,001 a 5 % p/p par rapport a la masse totale de la composition. - Composition selon l'une quelconque des revendications 1 a 4, caracterisee en ce que cette composition est du type de celles reticulables par polyaddition et comprenant: 284091 1 s (A)lOO parties en poids d'au moins un polyorganosiloxane (POS) presentant, par molecule, au moins deux groupes alcenyles, de preference en C2-C6 lies au silicium; (B) l a 50 parties en poids d'au moins un polyorganosiloxane presentant, par s molecule, au moins trots atomes d'hydrogene lies au silicium; (C)O,OOl a l partie en poids d'au moins un catalyseur, de preference compose d'au moins un metal appartenant au groupe du platine; (D) O. l a 20 parties en poids d'au moins composant particulaire en (co)polyamide; o (E) 0,00 l a 5 parties en poids d'au moins composant particulaire siliceux; (F) O a 30 parties en poids d'au moins un promoteur d'adherence; (G)O a l partie en poids d'au moins un inhibiteur de reticulation; (H)O a lO parties en poids d'au moins une resine polyorgano-siloxane; (I) eventuel lement au mo ins un additif foncti onne l p our conferer de s s proprietes specifiques. 6- Composition selon l'une quelconque des revendications l a 5, caracterisee en ce que la viscosite dynamique (mPa.s a 25 C) de sa phase silicone constituee par l es PO S (A), (B), et eventuell ement par les composants(H), o voire (I) est telle que: de preference 300 et plus preferentiellement encore 400 7- Composition selon l'une quelconque des revendications l a 6, caracterisee en ce que le ou les POS (A) et les eventuelles resines (H) presente(nt) des motifs siloxyle de formule: Wa Zb Sio(4-(a+b))/2 (1) dans laquelle: les symboles W. identiques ou differents, representent chacun un groupe alcenyle, de preference un alcenyle en C2-C6; ss - les symboles Z. identiques ou differents, representent chacun un groupe hydro carbone monovalent non hydrolysable, exempt d' action defavorable sur l'activite du catalyseur, eventuellement halogene et, 284091 1 de preference choisi parmi les groupes alkyles ayant de 1 a 8 atomes de carbone inclus, ainsi que parmi les groupes aryles, a est 1 ou 2, b est 0, 1 ou 2 et a + b est compris entre 1 et 3, eventuellement au moins une partie des autres motifs vent des motifs s de formule moyenne: Zc SiO(4_C) /2 (2) dans laquelle W a la mOme signification que ci-dessus et c a une o valeur comprise entre O et 3. 8- Composition selon l'une quelconque des revendications 1 a 7, caracterisee en ce que le ou les POS (B) presente(nt) des motifs siloxyle de formule: Hd Le SiO(4-(d+e))/2 (3) dans laquelle: - les symboles L, identiques ou differents, representent chacun un groupe hydrocarbone monovalent non hydrolysable, exempt d'action o defavorable sur l'activite du catalyseur, eventuellement halogene et, de preference choisi parmi les groupes alkyles ayant de 1 a 8 atomes de carbone inclus, ainsi que parmi les groupes aryles, - d est 1 ou 2, e est 0, 1 ou 2 et d + e a une valeur comprise entre 1 et3; s - eventuellement, au moins une partie des autres motifs etant des motifs de formule moyenne: LgSiO(4g)/2 (4) dans laquelle L a la meme signification que ci-dessus et g a une valeur comprise entre O et 3. 9- Composition selon l'une quelconque des revendications 1 a 8, caracterisee en ce que les groupements alcenyle W des PO S (A) et de s eventuelles resines POS (H) vent des groupements vinyle Vi, portes par des motifs siloxyle D eventuellement M et/ou T. 284091 1 1 Procede de vernissage caracterise en ce que lton applique la composition selon l'une quelconque des revendications 1 a 9, a titre de vernis anti-friction, sur un support eventuellement revetu d'au moins une couche d'elastomere silicone. s 11- Procede selon la revendication 10, caracterise en ce qu'il consiste essentiellement: - a enduire le support a ['aide de la composition selon l'une quelconque des revendications 1 a 9, o - a faire reticuler la couche de vernis, eventuellement en activant thermiquement la reticulation - et eventuellement a renouveler au moins une fois les etapes ci dessus. 12- Procede selon la revendication 10 ou 11, caracterise en ce que la composition de vernis est appliquee sur le support selon un taux d'induction inferieur ou egal a 25 g/m2, de preference compris entre 5 et 20 g/m2. 13- Composite susceptible d'etre obtenu par le procede selon l'une o quelconque des revendications 10 a 12, caracterise en ce qu'il comprend: - un support, - eventuellement un revetement solidaire d'au moins l'une des faces du support et constitue d'au moins une couche d'elastomere silicone, - au moins une couche de vernis a base de la composition selon l'une quelconque des revendications 1 a 9. 1 Composite selon la revendication 13, caracterise en ce que le support est un support souple, de preference choisi dans le groupe comprenant: les textiles, - les supports fibreux non tisses, - les films polymeres, en particulier polyester, polyamide. 1 Article manufacture caracterise en ce qu'il comporte du composite selon la revendication 13 ou 14.